FR 3157000 A1 20250620 FR 2314334 A 20231215 L’invention concerne une composition consistant essentiellement en au moins un premier précurseur inorganique, au moins un deuxième précurseur inorganique, lesdits précurseurs inorganiques étant dispersés dans au moins un polymère organique, et dont - L’au moins un premier précurseur inorganique est sélectionné parmi la famille des alcoxymétalloïdes de formule M-(OR1) n avec n allant de 1 à 4 et R1 sélectionné parmi hydrogène, groupement alkyle, aryle, et/ou alkenyle, et M un élément métalloïde, - L’au moins un deuxième précurseur inorganique est sélectionné parmi des (R2-O)4-m-M-(R3) m avec m allant de 1 à 3, R2 sélectionné parmi hydrogène, groupement alkyle, aryle et/ou alkenyle, R3 sélectionné parmi groupement alkyle, aryle et/ou alkenyle et comprenant une fonction hydrolysable et M un élément métalloïde, et - L’au moins un polymère organique comprend au moins une chaine latérale Figure à publier avec l’abrégé : figure 1 COMPOSITION ET ÉLECTROLYTE SOLIDE L’invention concerne le domaine de l’électrochimie et plus précisément des électrolytes solides. En particulier l’invention se rapporte à une composition, de préférence une composition pour électrolyte solide. En outre, l’invention concerne un électrolyte solide. Ci-après, nous décrivons l’art antérieur connu à partir duquel l’invention a été développée. Dans le domaine de l’électrochimie, il existe différents types de cellules électrochimiques. Une cellule électrochimique comprend usuellement une électrode positive et une électrode négative qui sont séparées par un séparateur en présence d’électrolyte. Grâce aux réactions qui se produisent aux électrodes, la cellule électrochimique est capable de produire de l’énergie électrique. Afin d’éviter que les électrodes n’entrent en contact entre elles et créent un court-circuit, celles-ci peuvent être séparées par un séparateur immergé dans un électrolyte liquide ou directement séparées par un électrolyte solide. L’électrolyte permet également le transfert des ions d’une électrode vers l’autre traduisant une certaine conductivité ionique et assurant le fonctionnement de la cellule électrochimique. Un électrolyte liquide, usuellement connu dans les systèmes lithium-ion (Li-ion), comprend une solution d'un sel de lithium dissout dans un solvant par exemple de la famille des carbonates, tels que le carbonate d'éthylène (EC), le carbonate de diméthyle (DMC), le carbonate d'éthyl-méthyle (EMC) ou le carbonate de propylène (PC). Ces électrolytes liquides sont particulièrement intéressants dans l’industrie, car ils offrent une bonne conductivité ionique des ions lithium. Toutefois, les électrolytes liquides présentent une faible viscosité, qui augmente le risque de fuite de l’électrolyte hors de la cellule. En outre, la présence de carbonate se traduit par un haut risque d’inflammabilité à l’origine d’une diminution de la sécurité. Aussi, des alternatives aux électrolytes liquides ont été développées et notamment des électrolytes solides où l’électrolyte liquide est remplacé par un composé solide. Par exemple, l’électrolyte solide peut être un oxyde, un oxyde de type céramique, un sulfure, ou encore un polymère. L’électrolyte solide peut comprendre un sel si nécessaire. Dans des batteries Li-ion il s’agit de sels de lithium. Les céramiques laissent passer le lithium et peuvent agir comme un séparateur, éliminant la nécessité d'un film séparateur microporeux. Cependant, leur fragilité a freiné leur développement et leur application dans l’industrie. Les oxydes solides ont une grande capacité de résistance mécanique et une grande stabilité chimique, cependant ils nécessitent généralement un frittage à haute température ce qui fragilise la structure. En outre, leur conductivité ionique reste actuellement faible en raison notamment de la résistance aux joints de grain. Enfin, les électrolytes polymères solides présentent des propriétés attractives dans l’industrie notamment par leur potentiel économique et leur facilité de production. En outre, ils présentent peu de risque de fuite et peu de risque d’inflammation. Toutefois, ils présentent une conductivité ionique réduite particulièrement à température ambiante. Afin d'éviter la faiblesse de conductivité des électrolytes polymères solides, des électrolytes gel-polymère ont été développés. Dans ce cas, l’électrolyte liquide (solvant et sel) est immobilisé au sein d’une matrice polymérique comprenant un ou plusieurs polymères aptes à l’obtention d’un gel. Le solvant et le sel permettent à l’électrolyte d'offrir une conductivité proche de celle des électrolytes liquides, alors que la matrice polymère fournit une structure solide. Néanmoins, ils présentent de faibles propriétés mécaniques ce qui rend leur utilisation difficile. Certains électrolytes solides et gélifiés peuvent être réalisés à partir de réactions sol-gel catalysées par un acide ou une base. En effet, de manière connue en soi une réaction dite sol-gel est une synthèse d’oxydes basée sur la formation de ponts oxo par succession de réactions d’hydrolyse et de condensation. Les premières étapes permettent l’obtention d’une solution « sol » colloïdale et les suivantes l’obtention d’un gel « gel ». Deux voies de synthèses prédominent, la voie inorganique à partir de sels métalliques en solution aqueuse et la voie polymérique à partir d’alcoxydes métalliques ou métalloïdes en solution organique. La réaction d’hydrolyse peut être amorcée par ajout d’eau (voie alcoxy) ou par changement de pH (voie inorganique). L’élaboration de réseaux oxydes-polymères se déroule à partir de précurseurs généralement des alcoxydes métalliques. L’hydrolyse et la condensation d’alcoxydes métalliques peuvent être considérées comme une substitution nucléophile des alcoxy par les espèces hydrolysées. Ainsi les réactions se déroulent selon : (1) M-OR + H 2 O M-OH + ROH conversion des fonctions alcoxy en hydroxy qui permet de générer des fonctions réactives M-OH (2) M-OH + HO-M M-O-M + H 2 O condensation avec oxolation et libération d’eau (3) M-OR + HO-M M-O-M + ROH condensation avec alcoxolation et libération d’un alcool. Avec M un métal ou métalloïde tel que le silicium, avec R un groupement organique de formule générale CnH2n+1. Dans le cas spécifique des alcoxydes de silicium, l’eau est introduite en solution alcoolique avec des précurseurs dont les plus répandus sont le TMOS ou le TEOS (pour tétraméthoxysilane et tétraéthoxysilane respectivement). L’étape d’hydrolyse est particulièrement lente ainsi un catalyseur est toujours utilisé. Ce catalyseur peut être un acide ou une base. Par ailleurs, la compétition entre hydrolyse et condensation est contrôlable grâce au pH de la réaction. En milieu acide, l’hydrolyse est plus rapide que la condensation, le gel obtenu dit « gel polymérique », comprend un réseau polymérique de silice emprisonnant le solvant et des molécules encore en solution (en particulier le catalyseur et les produits de catalyse). En milieu basique, la condensation est généralement plus rapide et conduit à des gels poreux dits « gel colloïdal » dont le réseau de silice chargé négativement laisse les molécules en suspension (on retrouve également le catalyseur et produit de catalyse). Ainsi, il peut devenir nécessaire pour contrôler la cinétique de réaction d’ajouter des chélateurs, à nouveau acide ou basique de type acide acétique par exemple. Par ailleurs, le gel obtenu en catalyse acide ou basique comprend également des solvants et précurseurs qui n’ont pas forcément réagi. Ainsi le pH et les catalyseurs influencent la réaction sol-gel et le gel obtenu. Cependant, les catalyseurs et leurs produits de réaction dans le solvant et/ou le gel engendrent une haute réactivité qui diminue grandement la stabilité électrochimique des électrolytes. En outre, les produits issus de la catalyse (acide ou basique) peuvent provoquer des réactions secondaires d'oxydation indésirables sur certains des groupes fonctionnels. Ceci pouvant se traduire par la présence d’espèce toxique, corrosive ou encore qui augmente la dissolution de l’électrolyte solide et réduit sa durée de vie. La réactivité élevée à la fois de la base ou de l’acide et du métal limitera également grandement les milieux solvants de réaction et/ou de traitement applicables. Ces bases ou acides et ces métaux réactifs sont également en général sensibles à l'humidité et à l'air, ce qui nécessite des processus de fabrication couteux et complexes. De même, les procédés actuels ne comprennent pas de purification complexe et couteuse pour éliminer ces catalyseurs et leurs produits réactionnels qui peuvent rester piégés dans le gel et réduire ses propriétés mécaniques et électrochimiques. En effet, après l’obtention du gel, celui-ci est séché (différents types de séchage existent) ce qui permet d’évaporer les solvants ou alcools formés, mais pas les catalyseurs et/ou leurs produits réactionnels restant nuisibles au fonctionnement d’un système électrochimique. Enfin, il existe également, des réactions sol-gel mettant en jeu des espèces minérales et organiques afin d’obtenir des électrolytes dits « hybrides ». Ces électrolytes sont obtenus à partir de précurseurs mixtes comme des organo-alcoxysilanes qui comprennent à la fois des fonctions Si-OR hydrolysables pour la formation du réseau silice et des fonctions Si-R fixées au squelette de silice. À nouveau deux voies prédominent, la post-addition de particules de céramique au sein de la matrice polymère ou par génération in situ de la partie inorganique en utilisant des précurseurs de céramiques comme à nouveau le TEOS. Néanmoins, la réaction d’hydrolyse reste amorcée par des catalyseurs acides ou basiques par exemple HCl ou NaOH et donc engendre les mêmes inconvénients que les voies sol-gel des électrolytes solides ou gélifiés par la présence résiduelle des produits de réaction. Ainsi, il existe un besoin pour de nouvelles compositions et procédés capables de se passer de l’utilisation de catalyseurs traditionnels (acide ou basique). L’invention a pour but de remédier aux inconvénients de l’art antérieur. En particulier, l’invention a pour but de proposer une composition ne comprenant pas de catalyseur traditionnel acide et/ou basique et permettant de répondre au besoin du domaine de l’électrochimie. Ainsi, l’invention a pour but de proposer un électrolyte solide, ledit électrolyte solide ne comprenant pas de résidu de catalyseur acide ou basique et permettant de répondre aux exigences du domaine de l’électrochimie à savoir, notamment une bonne conductivité ionique et de bonnes propriétés mécaniques et électrochimiques (i.e. stabilité électrochimique). Dans la présente invention, le catalyseur est une composante du système final et n’a donc plus à être éliminé. L’invention vise à pallier les inconvénients de l’art antérieur. Ce qui suit présente un résumé simplifié d'aspects, de modes de réalisation et d'exemples sélectionnés de la présente invention dans le but de fournir une compréhension de base de l'invention. Cependant, ce résumé ne constitue pas un aperçu exhaustif de tous les aspects, modes de réalisation et exemples de l'invention. Son seul but est de présenter des aspects, modes de réalisation et exemples sélectionnés de l'invention sous une forme concise en guise d'introduction à la description plus détaillée des aspects, modes de réalisation et exemples de l'invention qui suivent le résumé. L’invention vise en particulier une composition consistant essentiellement en au moins un premier précurseur inorganique, au moins un deuxième précurseur inorganique, lesdits précurseurs inorganiques étant dispersés dans au moins un polymère organique, et dont L’au moins un premier précurseur inorganique est sélectionné parmi la famille des alcoxymétalloïdes de formule M-(OR 1 ) n avec n allant de 1 à 4 et R 1 sélectionné parmi hydrogène, groupement alkyle, aryle, et/ou alkenyle, et M un élément métalloïde, L’au moins un deuxième précurseur inorganique est sélectionné parmi des (R 2 -O) 4-m -M-(R 3 ) m avec m allant de 1 à 3, R 2 sélectionné parmi hydrogène, groupement alkyle, aryle et/ou alkenyle, R 3 sélectionné parmi groupement alkyle, aryle et/ou alkenyle et comprenant une fonction hydrolysable et M un élément métalloïde, et L’au moins un polymère organique comprend au moins une chaine latérale. Une telle composition permet de se passer de l’utilisation de catalyseurs traditionnels (acide ou basique) tout en permettant de répondre au besoin du domaine de l’électrochimie. La composition selon l’invention permet de s’affranchir de purification ou d’élimination de catalyseurs et/ou de produits de réactions. Par ailleurs, la composition selon l’invention permet la combinaison et de préférence la dispersion de précurseurs inorganiques au sein d’au moins un polymère organique. La composition permet de mêler intimement des précurseurs inorganiques avec au moins un polymère organique. La composition permet différentes applications et en particulier des applications en électrochimie. En outre, une telle composition permet de stabiliser les composants et en particulier les composants ioniques au sein de l’au moins un polymère organique. Selon d’autres caractéristiques optionnelles de la composition, cette dernière peut inclure facultativement une ou plusieurs des caractéristiques suivantes, seules ou en combinaison : l’au moins un polymère organique est un polymère étoilé, l’au moins un polymère organique est sélectionné parmi polyoxyde ou copolyoxyde d’alkylène (s), polyméthacrylate, polyacrylate, polysaccharide, polyacrylonitrile, polyimide et/ou des (co) polymères de VF2 (pour fluorure de vinyldiène), leur dérivé et/ou leur mélange, l’au moins un deuxième précurseur inorganique est sélectionné parmi TESPSA, précurseur inorganique comprenant de préférence une fonction hydrolysable et un groupement alkyl succinique, l’élément métalloïde est sélectionné parmi Si et/ou B, elle comprend en outre au moins un sel, de préférence un ou plusieurs sels de lithium, elle comprend en outre des particules inorganiques. Selon un deuxième objet, l’invention porte sur une utilisation de la composition selon l’invention pour former un électrolyte solide. Une telle utilisation permet de faciliter la formation d’un électrolyte solide (absence de purification et/ ou d’élimination de catalyseur, produit réactionnel). Selon un troisième objet, l’invention porte sur un électrolyte solide caractérisé en ce qu’il comprend au moins un réseau inorganique dispersé dans au moins un polymère organique, ledit réseau inorganique correspondant à une condensation entre au moins un premier précurseur inorganique et au moins un deuxième précurseur inorganique, L’au moins un premier précurseur inorganique est sélectionné parmi la famille des alcoxymétalloïdes de formule M-(OR 1 ) n avec n allant de 1 à 4 et R 1 sélectionné parmi hydrogène, groupement alkyle, aryle, et/ou alkenyle, et M un élément métalloïde, L’au moins un deuxième précurseur inorganique est sélectionné parmi des (R 2 -O) 4-m -M-(R 3 ) m avec m allant de 1 à 3, R 2 sélectionné parmi hydrogène, groupement alkyle, aryle et/ou alkenyle, R 3 sélectionné parmi groupement alkyle, aryle et/ou alkenyle et comprenant une fonction hydrolysable et M un élément métalloïde, et L’au moins un polymère organique comprend au moins une chaine latérale. Un électrolyte solide selon l’invention permet de présenter de bonnes propriétés mécaniques et électriques et notamment de conductivité ionique ainsi qu’une fenêtre de tension de stabilité électrochimique améliorée. En effet, l’électrolyte selon l’invention n’est pas liquide tout en étant manipulable et étirable sans rompre ou sans s’écrouler. Avantageusement, l’électrolyte solide présente une bonne homogénéité de la structure de l’électrolyte de préférence à l’échelle submicronique et une bonne pureté (absence de catalyseur et de résidus). En outre, l’électrolyte solide selon l’invention possède également une bonne stabilité par absence des produits de réactions des catalyseurs acides ou basiques. De plus, l’électrolyte solide selon l’invention ne comprend pas d’espèce toxique, corrosive ou qui augmente sa dissolution. La présence d’une fraction inorganique améliore la fenêtre de tension de stabilité électrochimique. Selon d’autres caractéristiques optionnelles de l’électrolyte selon l’invention, ce dernier peut inclure facultativement une ou plusieurs des caractéristiques suivantes, seules ou en combinaison : l’au moins un polymère organique comporte une condensation de l’au moins un premier précurseur inorganique avec l’au moins un deuxième précurseur inorganique dans sa forme hydrolysée pour former un réseau inorganique, ledit réseau inorganique se condensant avec l’au moins un polymère organique pour former un réseau hybride organique/inorganique. Selon un quatrième objet, l’invention porte sur une utilisation d’un électrolyte solide selon l’invention dans des dispositifs électrochimiques de types accumulateur, batterie, condensateur, condensateur électrique à double couche électrochimique, assemblage membrane-électrode (AME) pour pile à combustible ou dispositif électrochrome. Selon un cinquième objet, l’invention porte sur un film obtenu à partir de la composition selon l’invention. D’autres caractéristiques et avantages de l’invention seront mieux compris à la lecture de la description qui va suivre et en référence aux dessins annexés, donnés à titre illustratif et nullement limitatif. FIG. 1 La FIG. 1 représente un thermogramme d’un électrolyte solide avec différents taux de silice. FIG. 2 La FIG. 2 représente un graphique de la conductivité en fonction de la température d’un électrolyte solide selon différents taux de silice. FIG. 2 La FIG. 2 représente un graphique de la conductivité en fonction de la température d’un électrolyte solide en fonction de différents taux de LiTFSI. FIG. 2 La FIG. 2 représente un graphique de la conductivité à 30 °C et de la température de transition vitreuse (Tg) pour différentes teneurs en sel pour un électrolyte solide (CPE pour composite polymer electrolyte en terminologie anglosaxonne). FIG. 2 La FIG. 2 représente un graphique de la conductivité à 30 °C et de la température de transition vitreuse (Tg) en fonction du taux de silice pour un électrolyte solide avec un rapport molaire oxyde d'éthylène (EO) et LiTFSI de 20:1. FIG. 3 La FIG. 3 représente un graphique de l’intensité en fonction du potentiel d’un polymère vierge (PEO) et d’un électrolyte solide (CPE pour composite polymer electrolyte en terminologie anglosaxonne) selon un mode de réalisation de l’invention en présence de sel de lithium PEO : Li de 20 : 1 et à 30 °C. Ci-après, nous décrivons un résumé de l’invention et le vocabulaire associé, avant de présenter les inconvénients de l’art antérieur, puis enfin de montrer plus en détail comment l’invention y remédie. Dans la suite de la description, on entend par « solvant » une substance, liquide ou supercritique à sa température d'utilisation, qui a la propriété de solubiliser, de diluer ou d'extraire d'autres substances sans les modifier chimiquement et sans lui-même se modifier. Par « polymère » on entend soit un copolymère soit un homopolymère. On entend par « copolymère » un polymère regroupant plusieurs unités monomères différentes et par « homopolymère » un polymère regroupant des unités monomères identiques. On entend par « copolymère à blocs » un polymère comprenant une ou plusieurs séquences ininterrompues de chacune des espèces polymères distinctes, les séquences polymères étant chimiquement différentes l’une de l’autre et étant liées entre elles par une liaison covalente. Ces séquences polymères sont encore dénommées blocs polymères. Le terme « polymérisation » au sens de l’invention, désigne le procédé de conversion d’un monomère ou d’un mélange de monomères en un polymère. Le terme « monomère », au sens de l’invention, désigne une molécule qui peut subir une polymérisation. Le terme « électrolyte solide » au sens de l’invention peut désigner un électrolyte qui ne s’écoule pas sous l’effet de son propre poids de préférence selon une durée acceptable dans le domaine (par exemple selon un ordre de grandeur de l’heure). L’expression, « consiste essentiellement » au sens de l’invention peut signifier que la composition est composée des constituants cités dans la présente demande, de préférence n’est composée que des constituants cités dans la présente demande, à savoir au moins un premier précurseur, au moins un deuxième précurseur, et au moins un polymère organique, complétés éventuellement par un ou plusieurs sel, solvant et/ou des particules inorganiques. Elle peut éventuellement comprendre d'autres composants dès lors que ces derniers ne modifient pas de façon substantielle la nature et les propriétés de la composition. L’invention est maintenant décrite plus en détail et de façon non limitative dans la description qui suit. Dans la suite de la description, les mêmes références sont utilisées pour désigner les mêmes éléments. L’invention propose de prendre en considération les inconvénients de l’art antérieur tout en prenant en compte les besoins dans le domaine de l’électrochimie. La composition au sens de l’invention consiste essentiellement, par exemple elle consiste, en au moins un premier précurseur inorganique, au moins un deuxième précurseur inorganique et au moins un polymère organique, l’au moins premier précurseur inorganique et l’au moins un deuxième précurseur inorganique étant dispersé dans l’au moins un polymère organique. POLYMÈRE ORGANIQUE L’au moins un polymère organique au sens de l’invention peut correspondre à un polymère comprenant au moins une chaine latérale, de préférence au moins deux, de façon plus préférée au moins trois et de manière encore plus préférée au moins quatre. Dans un mode de réalisation préféré, mais non limitatif de l’invention, l’au moins un polymère organique peut être un polymère dit « étoilé » ou branché ou en peigne (comb-like en terminologie anglosaxonne). L’au moins un polymère organique au sens de l’invention peut correspondre à un copolymère et/ou un homopolymère. L’au moins un polymère organique au sens de l’invention peut être un polymère thermoplastique. Un polymère thermoplastique désigne un polymère qui est généralement solide à température ambiante, qui peut être cristallin, semi-cristallin ou amorphe, et qui ramollit lors d’une augmentation de température, en particulier après avoir dépassé sa température de transition vitreuse (Tg) et s'être écoulé à une température plus élevée et avoir été capable d'observer une fusion limpide lors du dépassement de sa température appelée température de fusion (Tf) (lorsqu’il est semi-cristallin), et qui devient solide à nouveau lorsque la température chute en dessous de son point de fusion et en dessous de sa température de transition vitreuse. L’au moins un polymère organique au sens de l’invention est de préférence solide à température ambiante, cela évite les risques d’effondrement ou de fuite et favorise le maintien du réseau polymérique. Avantageusement, l’au moins un polymère organique au sens de l’invention peut être fonctionnalisé. Par exemple, un polymère organique fonctionnalisé peut comprendre au moins un groupement chimique de type hydroxy, amine, halogène, alcool, epoxy, acide et/ou anhydride pour influencer (i.e. améliorer) les propriétés électrique et/ou mécanique et/ou chimique (réseau polymérique, formation de liaison chimique, conductivité ionique) de l’au moins un polymère organique, de préférence avec l’au moins un premier précurseur inorganique et/ou l’au moins un deuxième précurseur inorganique. Dans un mode de réalisation préféré de l’invention, mais non limitatif, l’au moins un polymère organique fonctionnalisé peut comprendre au moins une fonction hydroxy. De préférence, l’au moins un polymère organique présente une masse moléculaire en poids allant de 1000 g/mole à 500000 g/mole, de préférence allant de 10000 g/mole à 300000 g/mole, et de manière encore plus préférée allant de 15000 g/mole à 250000 g/mole. La masse moléculaire moyenne en poids peut être mesurée par chromatographie d’exclusion stérique (CES). L’au moins un polymère organique au sens de l’invention peut être sélectionné parmi polyoxyde ou copolyoxyde d’alkylène(s), polyméthacrylate, polyacrylate, polysaccharide, polyacrylonitrile, polyimide, et/ou des (co) polymères de VF2 (pour fluorure de vinylidène), leur dérivé et/ou leur mélange. De manière préférée, l’au moins un polymère organique au sens de l’invention peut être choisi parmi les homopolymères et/ou les copolymères d'oxyde d'éthylène (e.g. POE, copolymère du POE), d'oxyde de propylène, d'épichlorhydrine, d'allylglycidyléther ; les polymères halogénés tels que les homopolymères et/ou les copolymères de chlorure de vinyle, de fluorure de vinylidène (PVDF pour polyvinylidene fluoride en terminologie anglosaxonne), de chlorure de vinylidène, de tétrafluorure d'éthylène, ou de chlorotrifluoroéthylène, les copolymères de fluorure de vinylidène et de hexafluoropropylène (PVDF-co-HFP) ; les homopolymères et/ou les copolymères de (méth)acrylate tel que le poly(méthylméthacrylate) ; les homopolymères et/ou les copolymères de polyacrylonitrile (PAN) et/ou leurs mélanges. Par ailleurs, l’au moins un polymère organique est présent dans une quantité massique allant de 30 à 95 % dans la composition, de préférence dans une quantité allant de 33 à 90 % et de manière encore plus préférée dans une quantité allant de 38 à 85 %. PREMIER PRÉCURSEUR INORGANIQUE L’au moins un premier précurseur inorganique est sélectionné parmi la famille des alcoxymetalloïde de formule M-(OR1) n , avec n allant de 1 à 4, R1 sélectionné parmi hydrogène, groupement alkyle, aryle et/ou alkenyle et M un élément métalloïde. Chaque groupement R1 peut être indépendamment alkyle, cycloalkyle, aryle, aralkyle, alkyle substitué, cycloalkyle substitué, aryle substitué, aralkyle substitué, alkenyle, et/ou alkenyle substitué. Un groupement alkyle peut comprendre un ou plusieurs dérivés des alcanes et/ou leurs substituants, linéaire et/ou ramifié et/ou cyclique par exemple méthyle, éthyle, propyle, butyle, phenyle, tolyle, xylyle, mésityle, naphtyle et/ou leur mélange. Un groupement aryle peut comprendre un groupe fonctionnel qui dérive d’un groupement alkyle ayant perdu un hydrogène par exemple et/ou leurs dérivés (i.e. substitués et groupe) et/ou leur mélange. Un groupement alkenyle peut comprendre un ou plusieurs dérivés d’un groupement aryle ayant perdu un hydrogène, par exemple et/ou leurs dérivés et/ou leur mélange par exemple les vinyl, les ethenyl et/ou les ethene. Un élément métalloïde est défini par la classification est peut correspondre à un atome de Bore (B), de Silicium (Si), de Germanium (Ge), d’Arsenic (As), d’Antimoine (Sb), de Tellure (Te) et/ou de Polonium (Po). De préférence, un élément métalloïde est sélectionné parmi le silicium et/ou le bore et de manière encore préférée le silicium. De manière préférée, l’au moins un premier précurseur inorganique comprend un éther de silyle de préférence les tetraoxy alkyle de silicium. Un autre exemple particulier peut comprendre le groupe des méthylsilane (TMS, DMS, DMPS, MDPS, DMIPS et leur dérivés), le groupe des ethylsilane (TES et ses dérivés), le groupe des isopropylsilane (TIPS et ses dérivés), le groupe des TBS (tert-butyldimethylsilane et ses dérivés), le groupe des tert-butyldiphenylsilane et ses dérivés (TBDPS), le groupe des phenylsilane et ses dérivés, le groupe des trialkylsilane et ses dérivés, le groupe des propylsilane et ses dérivés et/ou le groupe des hexylsilane et ses dérivés. Par exemple, l’au moins un premier précurseur inorganique peut être sélectionné parmi methyltrimethoxysilane (CH 3 Si(OCH 3 ) 3 ), methyltriethoxysilane (CH 3 Si(OC 2 H 5 ) 3 ), ethyltrimethoxysilane (C 2 H 5 Si(OCH 3 ) 3 ), ethyltriethoxysilane (C 2 H 5 Si(OC 2 H 5 ) 3 ), propyltrimethoxysilane (C 3 H 7 Si(OCH 3 ) 3 ), propyltriethoxysilane (C 3 H 8 Si(OC 2 H 5 ) 3 ), isobutyltrimethoxysilane (i-C 4 H 9 Si(OCH 3 ) 3 ), pentyltriethoxysilane (C 6 H 5 Si(OC 2 H 5 ) 3 ), octyltriethoxysilane (C 8 H 17 Si(OC 2 H 5 ) 3 ), octadecyltrimethoxysilane (C 18 H 37 Si(OCH 3 ) 3 ), octadecyltriethoxysilane (C 18 H 37 Si(OC 2 H 5 ) 3 ), phenyltrimethoxysilane (C 6 H 5 Si(OCH 3 ) 3 ), tetramethoxysilane (Si(OCH 3 ) 4 ), tétraéthoxysilane (Si(OC 2 H 5 ) 4 ), tetrapropoxysilane (Si(O-n-C 3 H 7 ) 4 ), tetraisopropoxysilane (Si(O-i-C 3 H 7 ) 4 ), tetrabutoxysilane Si(O-n-C 4 H 9 ) 4 ), tetrakis(s-butoxy)silane (Si(O-sec-C 4 H 9 ) 4 ), tetrakis(2-ethyl-butoxy)silane (Si(OCH 2 CH(C 2 H 5 ) 2 ) 4 ), tetrakis(2-ethyl-hexoxy)silane (Si(OCH 2 CH(C 2 H 5 )(C 4 H 9 )) 4 ), etrakis(2-methoxy-ethoxy)silane (Si(OCH 2 CH 2 OCH 3 ) 4 ) , tetraphenoxysilane (Si(OC 6 H 5 ) 4 , tetracetoxysilane (Si(OOCCH 3 ) 4 ), methyltriacetoxysilane (CH 3 Si(OOCCH 3 ) 3 , ethyltriacetoxysilane (C 2 H 5 Si(OOCCH 3 ) 3 ), di-t-butoxydiacetoxysilane ((t-C 4 H 9 O)Si(OOCCH 3 ) 2 ), triethoxysilane( C 6 H 16 O 3 Si), dimethylethoxysilane (C 4 H 12 OSi), methyldiethoxysilane (C 6 H 16 O 2 Si), diphenyldiethoxysilane (C 16 H 20 O 2 Si), n-octyltriethoxysilane (C 14 H 32 O 3 Si), phenyltrimethoxysilane (C 9 H 14 O 3 Si),leurs mélanges, et/ou leurs dérivés (i.e. substitué et groupe). Par exemple, l’au moins un premier précurseur inorganique peut être sélectionné parmi : Tetramethoxysilane (TMOS), Tetraethoxysilane (TEOS), Propyltriethoxysilane (C 9 H 22 O 3 Si), diphenyldiethoxysilane (C 16 H 20 O 2 Si) ethyltriethoxysilane (C 8 H 20 O 3 Si), methyltriethoxysilane (C 7 H 18 O 3 Si), n-octyltriethoxysilane (C 14 H 32 O 3 Si), phenyltriethoxysilane (C 12 H 20 O 3 Si), et/ou phenyl trimethoxysilane (C 9 H 14 O 3 Si). Par ailleurs, l’au moins un premier précurseur inorganique peut être présent dans une quantité massique allant de 0.5 à 30 % dans la composition, de préférence dans une quantité allant de 1 à 20 % et de manière préférée dans une quantité allant de 1à 15 % et de manière encore plus préférée dans une quantité allant de 1 à 5 %. Au moins un premier précurseur inorganique permet la création de liaisons chimiques avec l’au moins un polymère organique et/ou avec l’au moins un deuxième précurseur inorganique. L’au moins un premier précurseur inorganique permet de réagir (hydrolyse et/ou condensation) avec l’au moins un deuxième précurseur inorganique et de préférence avec au moins un groupement hydrolysable et/ou hydrolysé dudit au moins un deuxième précurseur inorganique. Ceci permet également de concourir à la dispersion du premier précurseur inorganique dans l’au moins un polymère organique. Avantageusement, l’au moins un premier précurseur inorganique permet de fournir un métalloïde et de façon particulièrement préférée du Si, particulièrement préféré en électrochimie. Par ailleurs, l’au moins un premier précurseur inorganique permet de fournir des fonctions chimiques activables et/ou réactives dans la composition. En outre la présence de précurseur inorganique permet de participer et d’améliorer les propriétés mécaniques. DEUXIÈME PRÉCURSEUR INORGANIQUE L’au moins un deuxième précurseur inorganique est sélectionné parmi des (R2-O) 4- m -M-(R3) m avec m allant de 1 à 3, R2 sélectionné parmi hydrogène, groupement alkyle, aryle et/ou alkenyle, R3 sélectionné parmi groupement alkyle, aryle et/ou alkenyle comprenant une fonction hydrolysable et M un élément métalloïde. Chaque groupement R2 peut être indépendamment alkyle, cycloalkyle, aryle, aralkyle, alkyle substitué, cycloalkyle substitué, aryle substitué aralkyle substitué, alkenyle, et/ou alkenyle substitué. Un groupement alkyle peut comprendre un ou plusieurs dérivés des alcanes et/ou leurs substituants, linéaire et/ou ramifié et/ou cyclique par exemple méthyle, éthyle, propyle, butyle, tertiobutyle, phényle, tolyle, xylyle, mésityle, naphtyle etc et/ou leur mélange. Un groupement aryle peut comprendre un groupe fonctionnel qui dérive d’un groupement alkyle ayant perdu un hydrogène par exemple et/ou leurs dérivés (i.e. substitués) et/ou leur mélange. Un groupement alkenyle peut comprendre un ou plusieurs dérivés d’un groupement aryle ayant perdu un hydrogène, par exemple et/ou leurs dérivés et/ou leur mélange par exemple les vinyl, les ethenyl, les ethene. Le groupement R3 comprend un groupe hydrolysable et de préférence comprend une fonction hydrolysable. Une fonction hydrolysable peut être sélectionnée parmi, acyloxy, anhydride. De préférence le groupement R3 comprend une fonction anhydride et de manière plus préférée une fonction anhydride succinique. De manière préférée, le groupement R3 peut également comprendre un groupement alkyl succinique. Par exemple, l’au moins un deuxième précurseur inorganique peut être sélectionné parmi TESPSA pour 3-(triethoxysilyl)propylsuccinic anhydride, (2-cyanoéthyl)triéthoxysilane et/ou tout autre précurseur inorganique comprenant de préférence une fonction hydrolysable et un groupement alkyl succinique. Un élément métalloïde est défini par la classification est peut correspondre à un atome de Bore (B), de Silicium (Si), de Germanium (Ge), d’Arsenic (As), d’Antimoine (Sb), de Tellure (Te) et/ou de Polonium (Po). De préférence, un élément métalloïde est sélectionné parmi le silicium et/ou le bore et de manière encore préférée le silicium. Par ailleurs, l’au moins un deuxième précurseur inorganique peut être présent dans une quantité massique allant de 0.5 à 30% dans la composition, de préférence dans une quantité massique allant de 1 à 20% et de manière préférée dans une quantité allant de 1 % à 15 % et de manière encore plus préférée dans une quantité allant de 1 à 10 %. En outre, le rapport molaire entre l’au moins un premier précurseur inorganique et l’au moins un deuxième précurseur inorganique peut être compris entre 0.1 et 10 dans la composition, de préférence entre 0.1 et 5 et de manière préférée entre 0.1 et 1 et de manière encore plus préférée entre 0.1 et 0.5. L’au moins un deuxième précurseur inorganique est le catalyseur de la réaction. En effet, la fonction hydrolysable et de préférence la fonction anhydride succinique s’hydrolyse pour générer deux groupements, de préférence acides carboxyliques, qui vont activer la réaction sol-gel et produire des réactions d’estérifications. Ces interactions conduiront à un électrolyte solide aux propriétés améliorées. AUTRES La composition selon l’invention peut également comprendre, de préférence consister en d’autres composants. Dans un mode de réalisation, la composition peut en outre comprendre au moins un sel. Un sel peut correspondre au sens de la classification à un métal tel qu’à un métal alcalin, alcalino-terreux, de transition et/ou autre métal. De préférence la composition peut en outre comprendre un ou plusieurs sels de lithium, sodium, et/ou potassium. De manière plus préférée au moins un sel peut comprendre au moins un métal alcalin et de manière plus préférée un lithium. Un ou plusieurs sels de lithium peut être choisi parmi : Lithium bis-(oxalato)borate (LiBOB ou LiB(C 2 O 4 ) 2 )) ; Lithium hexafluorophosphate (LiPF 6 ) ; fluorate de lithium (LiFO 3 ) ; métaborate de lithium (LiBO 2 ), Lithium perchlorate (LiClO 4 ) ; nitrate de lithium (LiNO 3 ) Lithium hexafluoroarsenate (LiAsF 6 ) ; Lithium tétrafluoroborate (LiBF 4 ) ; Lithium 4,5-dicyano-2- (trifluorométhyl)imidazol-l-ide (LiTDI) ; Lithium bis(fluorosulfonyl)imide (LiFSI) ; trifluoromethane-sulfonate de lithium (LiTF), Lithium bis-trifluorométhanesulfonimide (LiTFSI); LithiumN- fluorosulfonyltrifluoro-méthansulfonylamide (Li-FTFSI); Lithium tris(fluorosulfonyl)méthide (Li-FSM) ; Lithium bis(perfluoroethylsulfonyl)imide (LiBETI) ; Lithium difluoro(oxalate)borate (LiDFOB) ; Lithium 3-polysulfide sulfolane (LiDMDO), trifluoroacétate de lithium (CF 3 COOLi), dodécafluorododécaborate de dilithium (Li 2 B 12 F 12 ), bis(oxalate)borate de lithium (LiBC 4 O 8 ), les polysulfures minéraux de lithium (S y Li avec y supérieur ou égal à 2), leurs dérivés et/ou leurs mélanges. La composition peut comprendre en outre au moins un sel dans une quantité massique allant de 1 à 50 % du poids total de la composition, de préférence dans une quantité allant de 1 à 40 % et de manière encore plus préférée dans une quantité allant de 1 à 25 %. Avantageusement, l’au moins un polymère organique permet de favoriser la dissociation du sel et le transport des ions. La composition peut également comprendre en outre des particules inorganiques. Les particules inorganiques présentent de préférence une granulométrie inférieure à 50 µm. Cette granulométrie peut être mesurée selon des techniques connues par exemple par granulométrie laser. Des particules inorganiques au sens de l’invention peuvent comprendre des céramiques, de préférence des céramiques conductrices. Ainsi dans des modes de réalisations, la composition peut consister essentiellement, de préférence consister en au moins un premier précurseur inorganique, au moins un deuxième précurseur inorganique et au moins un polymère organique et/ou au moins un sel ionique, et/ou au moins des particules inorganiques et/ou au moins un solvant. Dans un mode de réalisation particulier de l’invention, la composition peut consister essentiellement, de préférence consister, en au moins un premier précurseur inorganique, au moins un deuxième précurseur inorganique, au moins un polymère organique, et au moins des particules inorganiques. Dans un mode de réalisation particulier de l’invention, la composition peut consister essentiellement, de préférence consister en au moins un premier précurseur inorganique, au moins un deuxième précurseur inorganique, au moins un polymère organique, et au moins un sel. Dans un mode de réalisation particulier de l’invention, la composition peut consister essentiellement, de préférence consister, en au moins un premier précurseur inorganique, au moins un deuxième précurseur inorganique, au moins un polymère organique, au moins un sel ionique et des particules inorganiques. Dans un mode de réalisation particulier de l’invention, la composition peut consister essentiellement, de préférence consister, en au moins un premier précurseur inorganique, au moins un deuxième précurseur inorganique, au moins un polymère organique, et au moins un solvant. Dans un mode de réalisation particulier de l’invention, la composition peut consister essentiellement, de préférence consister, en au moins un premier précurseur inorganique, au moins un deuxième précurseur inorganique, au moins un polymère organique, au moins un solvant et au moins un sel ionique. Dans un mode de réalisation particulier de l’invention, la composition peut consister essentiellement, de préférence consister, en au moins un premier précurseur inorganique, au moins un deuxième précurseur inorganique, au moins un polymère organique, au moins un solvant et au moins des particules inorganiques. Dans un mode de réalisation particulier de l’invention, la composition peut consister essentiellement, de préférence consister, en au moins un premier précurseur inorganique, au moins un deuxième précurseur inorganique, au moins un polymère organique, au moins un solvant, au moins un sel ionique, et au moins des particules inorganiques. La composition ne comprend pas de catalyseur acide et/ou basique et/ou de chélateur acide et/ou basique additionnels car le deuxième précurseur inorganique agit en tant que tel. Une telle composition selon l’invention permet la combinaison et de préférence la dispersion de précurseurs inorganiques au sein d’au moins un polymère organique. La composition permet de mêler intimement des précurseurs inorganiques avec au moins un polymère organique. La composition permet différentes applications et en particulier des applications en électrochimie. En outre, une telle composition permet de stabiliser les composants et en particulier les composants ioniques au sein de l’au moins un polymère organique. UTILISATION La composition peut être utilisée pour un électrolyte solide, de préférence pour former un électrolyte solide. La composition peut être destinée à la formation d’un électrolyte solide, de préférence pour la formation d’un électrolyte solide. Ainsi l’invention concerne l’utilisation de la composition pour former de préférence pour former spécifiquement un électrolyte solide. L’utilisation de la composition pour électrolyte solide permet une maitrise des réactions chimiques et en particulier de l’initiation des réactions sol-gel. En outre, grâce à l’utilisation d’une telle composition sans catalyseur, il n’y a pas de résidu de réaction présent et l’électrolyte solide présentera une meilleure stabilité électrochimique. Par ailleurs, la composition peut être utilisée sous forme de film, de préférence pour former un film de manière préférée pour former spécifiquement un film selon les techniques connues de l’homme du métier. Ainsi, l’invention concerne également un film obtenu à partir de la composition électrochimique et de préférence un film de polymère solide. Par exemple, la composition peut être déposée sur un support de sorte qu’après polymérisation celle-ci forme ledit film. É LECTROLY T E SOLIDE Selon un autre aspect, l’invention concerne un électrolyte solide. Un électrolyte solide est susceptible d’être obtenu à partir de la composition selon l’invention. De préférence, l’invention concerne un électrolyte solide obtenu à partir de la composition selon l’invention. Un électrolyte solide peut correspondre à un séparateur, un composant d’un séparateur, un composant d’un catholyte, un composant d’un anolyte, un composant d’un accumulateur, d’une batterie, d’un condensateur, d’un condensateur électrique à double couche électrochimique, un assemblage membrane-électrode (AME) pour pile à combustible ou un dispositif électrochrome. Ainsi l’invention concerne également l’utilisation d’un électrolyte solide selon l’invention, dans des dispositifs électrochimiques de types accumulateur, batterie, condensateur, condensateur électrique à double couche électrochimique, assemblage membrane-électrode (AME) pour pile à combustible ou dispositif électrochrome. Un électrolyte solide peut comprendre un polymère inorganique mélangé dans au moins un polymère organique. POLYMÈRE ORGANIQUE Un polymère organique peut correspondre à un polymère au sens de l’invention tel que divulgué ci-dessus. POLYMÈRE INORGANIQUE Un polymère inorganique peut correspondre à la condensation d’au moins un premier précurseur inorganique, de préférence selon l’invention, avec au moins un deuxième précurseur inorganique, de préférence selon l’invention. En effet, par suite de réactions d’hydrolyse et de polycondensation d’alcoxydes inorganiques, un réseau d’oxyde tridimensionnel se forme. Par exemple, la présence du premier précurseur inorganique et du deuxième précurseur inorganique conduit à la formation de liaisons ester entre les groupes hydroxyle attachés soit au polymère organique, soit aux silanols et les groupes carboxyle du deuxième précurseur inorganique hydrolysé, conduisant à la formation d'un réseau hybride. L’un des principaux intérêts d’un tel polymère inorganique est sa parfaite compatibilité avec une grande variété de précurseurs alcoxydes, ainsi que la solubilité de ses précurseurs dans des solvants organiques usuels (alcool, THF...). La présence de l’au moins un deuxième précurseur inorganique permet l'hydrolyse de groupement de préférence des groupes succiniques, l’au moins un premier précurseur permet alors la réaction (hydrolyse et condensation) avec les groupements hydrolysés de l’au moins un deuxième précurseur inorganique de préférence des groupes carboxyliques à partir de l’au moins un deuxième précurseur inorganique hydrolysés. La réaction conduit à la formation de liaisons d'ester entre les groupes hydroxyle attachés soit au polymère à base de PEO, soit à partir de silanols et des groupes carboxyle de l’au moins un deuxième précurseur inorganique hydrolysé, conduisant à la formation d'un réseau hybride organique/inorganique. Cette réaction améliore les performances de résistance et les propriétés mécaniques de l’électrolyte final. En outre, la composition ne nécessite pas de catalyseurs acide ou basique supplémentaires pour activer la réaction de sol-gel. Il s'agit d'un avantage en termes de purification des électrolytes car seuls de l'éthanol et de l'eau sont formés et facilement éliminés. Ainsi, l’au moins un polymère organique comporte une condensation de l’au moins un premier précurseur inorganique avec l’au moins un deuxième précurseur inorganique dans sa forme hydrolysée pour former un réseau inorganique. Ledit réseau inorganique (i.e. polymère inorganique) condensant avec l’eau moins un polymère organique pour former un réseau hybride organique/inorganique. Par ailleurs, le rapport massique entre le polymère inorganique et le polymère organique peut correspondre à une valeur allant de 0.01 à 0.5 de préférence allant de 0.05 à 0.25. La présence d’un polymère inorganique permet de remplacer l’addition d’acide et/ou de base nécessaire pour initier les réactions sol-gel. En outre, cette nouvelle voie à partir de précurseur inorganique permet la génération de groupement acide de type acide carboxylique par exemple qui permettent d’activer la réaction sol-gel à partir de précurseur inorganique et de préférence d’hydrolyse de précurseur inorganique. La synthèse de l’électrolyte solide en présence de l’au moins un polymère organique par hydrolyse de précurseur agit comme catalyseur et co-précurseurs conduit à un composite entièrement amorphe avec un réseau de silice hybride. De plus, la présence d’une fraction inorganique améliore la fenêtre de tension de stabilité électrochimique. L’électrolyte solide peut présenter une conductivité ionique d’au moins de 10 -5 S/cm à 25°C, obtenue par spectroscopie d’impédance électrochimique. De manière préférée, l’électrolyte solide peut comporter en présence de sels de lithium une conductivité ionique d’au moins 10 -4 S/cm à 25°C, de manière plus préférée d’au moins 0,5.10 -4 S/cm à 25°C. Avantageusement, l’électrolyte solide présente une bonne homogénéité de la structure de l’électrolyte de préférence à l’échelle submicronique et une bonne pureté (absence de catalyseur et de résidus). L’électrolyte solide présente également de bonnes propriétés mécaniques et de conductivité ionique. Le gel obtenu lors de la réaction sol-gel présente une bonne condensation, proche de 100%. En effet, celui-ci n’est pas liquide tout en étant manipulable et étirable sans rompre ou sans s’écrouler. Un électrolyte solide selon l’invention présente une durée de vie améliorée. Un électrolyte solide présente également de bonnes propriétés mécaniques et électriques. En outre, l’électrolyte solide selon l’invention possède également une bonne stabilité par absence des produits de réactions des catalyseurs acides ou basiques. De plus, l’électrolyte solide selon l’invention ne comprend pas d’espèce toxique, corrosive ou qui augmente sa dissolution. Selon un autre aspect, l’invention concerne un procédé de fabrication d’un électrolyte solide comportant un réseau hybride organique et inorganique. De préférence, il s’agit d’un procédé de fabrication d’un électrolyte solide selon l’invention. Un procédé de fabrication selon l’invention peut comprendre une étape de préparation d’une composition, de préférence en solution dans un solvant, comprenant au moins un polymère organique comprenant au moins une chaine latérale et au moins un premier précurseur inorganique sélectionné parmi la famille des alcoxymétalloïdes de formule M-(OR1) n avec n allant de 1 à 4 et R1 sélectionné parmi hydrogène, groupement alkyle, aryle, et/ou alkenyle, et M un élément métalloïde. Un solvant peut correspondre à un solvant usuel pour les réactions sol-gel. Par exemple, un solvant peut correspondre à THF, acétone et/ou DMF. L’étape de préparation d’une composition peut comprendre l’ajout d’au moins un sel et de préférence au moins un sel de lithium à la composition et de manière plus préférée tel que divulgué ci-dessus. L’étape de préparation d’une composition peut comprendre l’ajout de particules inorganiques, de préférence des particules inorganiques tel qu’également divulgué ci-dessus. Lors de l’étape de préparation de la composition, le rapport massique entre l’au moins un premier précurseur inorganique et l’au moins un polymère organique peut être supérieur ou égal à 0.01, de préférence supérieur ou égal à 0.02. Lors de l’étape de préparation de la composition le rapport massique entre l’au moins un premier précurseur inorganique et l’au moins un polymère organique peut être inférieur ou égal à 0.50, de préférence inférieur ou égal à 0.15. L’étape de préparation d’une composition ne comprend pas de catalyseur acide et/ou basique. L’étape de préparation peut être réalisée au moyen de matériel (i.e. balance, mélangeur etc.) et verreries usuellement utilisées dans le domaine. Le procédé de fabrication d’un électrolyte solide peut comprendre une étape d’ajout d’au moins un deuxième précurseur inorganique sélectionné parmi des (R2-O)4-m-M-(R3) m avec m allant de 1 à 3, R2 sélectionné parmi hydrogène, groupement alkyle, aryle et/ou alkenyle, R3 sélectionné parmi groupement alkyle, aryle et/ou alkenyle comprenant une fonction hydrolysable et M un élément métalloïde. De préférence au moins un deuxième précurseur inorganique tel que divulgué ci-dessus. L’étape d’ajout peut être réalisée au moyen de pipette et autre matériel permettant un ajout de préférence goutte à goutte. Lors de l’étape d’ajout de l’au moins un deuxième précurseur inorganique, le rapport massique entre l’au moins un deuxième précurseur inorganique et l’au moins un polymère organique peut être supérieur ou égal à 0.010, de préférence supérieur ou égal 0.050. Lors de l’étape d’ajout de l’au moins un deuxième précurseur inorganique, le rapport massique entre l’au moins un deuxième précurseur inorganique et l’au moins un polymère organique peut être inférieur ou égal à 0.50, de préférence inférieur ou égal à 0.40. Lors de l’étape d’ajout de l’au moins un deuxième précurseur inorganique, le rapport molaire entre l’au moins un premier précurseur inorganique et l’au moins un deuxième précurseur inorganique peut être supérieur ou égal à 0.1. Lors de l’étape d’ajout de l’au moins un deuxième précurseur inorganique, le rapport molaire entre l’au moins un premier précurseur inorganique et l’au moins un deuxième précurseur inorganique peut être inférieur ou égal à 10, de préférence inférieur ou égal à 5 et de manière plus préférée inférieur ou égal à 1. Le procédé de fabrication peut comprendre une étape de formation d’une préparation par hydrolyse et condensation de la composition de façon à former un réseau inorganique. L’étape d’hydrolyse peut être initiée grâce aux précurseurs. En effet, l’addition de deux précurseurs inorganiques selon l’invention permet d’initier la réaction sol-gel. En particulier, le deuxième précurseur inorganique agit en tant que catalyseur de réaction une fois hydrolysé pour initier cette réaction. Les produits de réaction (eau/alcool) peuvent être facilement éliminés. Par exemple, le procédé peut comprendre une étape de séchage, et/ou d’évaporation pour éliminer lesdits produits. Un séchage peut par exemple correspondre à un séchage sous vide. La réaction conduit à la formation d’un réseau inorganique au sein de la matrice polymérique. Ainsi, le procédé selon l’invention ne comprend pas de catalyse. Par ailleurs, lors de la formation du réseau inorganique au sein de la matrice, certains des éléments alcalin ou alcalino-terreux restent piégés dans le réseau inorganique au sein de la matrice polymérique, ce qui permet d’enrichir le réseau inorganique au sein de la matrice polymérique en élément alcalin ou alcalino-terreux. Le procédé peut comprendre une étape de formation d’un électrolyte solide à partir de la préparation. L’étape de formation peut comprendre trempage retrait (imprégnation ou dip-coating en terminologie anglo-saxonne), trempage-tournette (spin-coating en terminologie anglo-saxonne), enduction au rouleau (roll coating en terminologie anglo-saxonne), racle (doctor blade en terminologie anglo-saxonne), électropulverisation, ou électrophorèse. Le procédé de fabrication selon l’invention permet de se passer d’étape d’ajout de catalyseur acide et/ou basique et/ou de chélateur acide et/ou basique autre que le deuxième précurseur inorganique. Ainsi le procédé selon l’invention permet de faciliter la fabrication d’un électrolyte solide. Par ailleurs, le procédé selon l’invention permet d’élargir le choix des milieux, solvants. Un exemple particulier de l’invention est illustré par la suite. Cet exemple illustre une voie préférée mais ne limite pas l’invention à cet exemple particulier. EXPERIENCE Matériel Les expériences ont été réalisées avec un poly(oxyde d’éthylène)-stat-poly(oxyde de propylène (PEO 170 -stat-PPO 30 ) en forme d’étoile à 4 branches présentant une masse molaire de 9500 g/mol. Le tétrahydrofurane anhydre (THF, ≥99,9 %, sans inhibiteur), l’orthosilicate de tétraéthyle (TEOS, 98 %) ont également été utilisés ainsi que du bis(trifluorométhanesulfonyl)imide de lithium (LiTFSI, 99%) et du 3-(triethoxysilyl)propylsuccinic anhydride (TESPSA, 95%). Synthèse Le PEO- stat -PPO (par la suite PEO) de type étoile a été mélangé avec du LiTFSI et solubilisé avec du THF à divers rapports molaires éthoxyde/lithium (20:1, 13:1, 10:1, 8:1 et 6 :1) dans un flacon de 20 ml à 30 % grammes pour 100 ml. Avant l’addition de TEOS, la quantité appropriée de TESPSA a été ajoutée goutte à goutte au mélange à l’aide d’une micropipette. Le mélange a été agité avec un agitateur magnétique pendant 30 minutes permettant l’hydrolyse des fonctions anhydride succinique, puis le TEOS a été ajouté selon un ratio molaire TESPSA/TEOS de 2 :1. La préparation finale a été agitée durant 6 h à 60°C avant d’être coulée sur acier inoxydable et séché sous vide à 80 °C pendant 24 heures. Les électrolytes solides ont été préparés via une réaction sol-gel non hydrolytique en utilisant à la fois des précurseurs TEOS et TESPSA. Tous les composants sont de préférence miscibles dans le THF, conduisant à une solution homogène avant la réaction de sol-gel. La synthèse de la préparation a été réalisée en trois étapes : solubilisation du polymère et du sel de lithium dans le THF, suivi de l’ajout de TESPSA permettant l’hydrolyse des groupes succiniques, puis TEOS, a été ajouté pour initier l’hydrolyse et la condensation avec les acides carboxyliques issus de l’hydrolyse du TESPSA. La réaction conduit à la formation de liaisons ester entre le groupe hydroxyle attaché soit au polymère de PEO, soit aux silanols et les groupes carboxyle du TESPSA hydrolysé, conduisant à la formation d'un réseau hybride. Cette réaction améliore les performances de résistance et les propriétés mécaniques de l’électrolyte final. Aucun catalyseur acide ou alcalin supplémentaire pour activer la réaction sol-gel n’a été utilisé. Il s’agit d’un avantage en termes de purification de l’électrolyte puisque seuls l’éthanol et l’eau sont formés et peuvent être éliminés pendant le séchage par exemple. La stabilité thermique du CPE (composite polymer electrolyte) a été étudiée par analyse thermogravimétrique (TGA). La FIG. 1 montre des thermogrammes de CPE avec différentes quantités de silice théorique : 15 % en poids (courbe A), 10 % en poids (courbe B) et 5 % en poids (courbe C). Étant donné que la perte de masse du polymère vierge (courbe D) est de 100 % et que le pourcentage de résidus à 580 °C est de 0 %, les résidus solides des échantillons de CPE représentent la quantité de phase inorganique présente dans le matériau. Il est intéressant de noter que le pourcentage de résidus solides pour chaque échantillon est en accord avec les quantités théoriques de silice dans les échantillons initiaux, soit 7 % en poids, 10 % en poids et 12 % en poids, respectivement. Pour tous les thermogrammes, la dégradation commence au-dessus de 340 °C, ce qui indique que les CPE sont stables jusqu'à 340 °C même avec la plus faible quantité de silice (5 % en poids). De plus, les thermogrammes révèlent que la décomposition des CPE s'est produite à une température 20°C supérieure à celle du polymère vierge (320°C), indiquant une amélioration de la stabilité thermique avec l'ajout de silice. L'impact de la quantité de silice et de la teneur en sel sur la température de transition vitreuse a été étudié par DSC (pour Differential Scanning Calorimetry en terminologie anglo-saxonne), comme indiqué sur la figure 2. La DSC a été réalisée sous atmosphère de N2. Pour chaque échantillon, la température a été augmentée de 40 à 240 °C puis refroidie à -65 °C à une vitesse de 10 °C/min. Pour évaluer le potentiel du CPE pour les applications dans l’électrochimie en particulier les batteries, la conductivité ionique, la stabilité électrochimique et l’influence des concentrations de silice et de sel de lithium ont été étudiées et reportées en figure 2. La FIG. 2 illustre la conductivité en fonction de la température pour différentes quantités de silice. Le diagramme d'Arrhenius correspondant est représenté pour une température allant de 10 °C et 90 °C. Ces résultats montrent que la conductivité ionique diminue avec la quantité de silice, les valeurs de conductivité les plus élevées sont obtenues pour l'échantillon avec la plus faible quantité de silice, soit 5% en poids, avec une valeur autour de 10-4 S.cm-1 à 30° C. La conductivité de l’électrolyte solide in situ n’a pas de changement significatif au cours des cycles de refroidissement sur la mesure de conductivité entre 10 °C et 90 °C. La FIG. 2 illustre la conductivité ionique en fonction de la température pour différentes teneurs en sel pour CPE_10%. Le diagramme d'Arrhenius correspondant est représenté pour une température comprise entre 10 °C et 90 °C. Les valeurs de conductivité diminuent avec la teneur en sel pour des températures plus basses, de 10°C à 40°C avec un maximum de conductivité pour un rapport molaire oxyde d'éthylène (EO) et LiTFSI de 20:1. Cette tendance de conductivité est cohérente avec Tg (température de transition vitreuse). En effet, pour des valeurs de Tg plus faibles ( -5 S/cm). À noter que les valeurs de conductivité dans ce cas ont été obtenues à partir de CPE avec 10 % en poids de charges, et sont inférieures aux meilleures valeurs obtenues avec du CPE contenant 5 % en poids de charges comme indiqué en FIG. 2 (jusqu'à 10 -4 à 30 °C). La FIG. 2 illustre à la fois la conductivité à 30 °C et la température de transition vitreuse par rapport à la quantité de sel (rapport molaire EO / LITFSI), soulignant une corrélation. Des tendances inversées par rapport à la teneur en sel sont observées. La Tg augmente significativement entre -45 ° C et -30 ° C (pour des rapports molaires EO / LITFSI de 10 à 20), induisant une diminution de la conductivité. Le plateau de la Tg à -30 ° C (pour des rapports molaires de EO / LITFSI de 6 à 10) induit une diminution limitée de la conductivité. Cette tendance de la conductivité est cohérente avec la tendance de la Tg. En effet, pour des valeurs plus faibles de Tg (inférieure à -50 ° C), la mobilité de la chaine du polymère est élevée et le sel de lithium est mieux solubilisé et transporté, entrainant des valeurs plus élevées de conductivité (6.4.10 -5 s / cm). Les valeurs de conductivité dans ce cas ont été obtenues à partir de CPE avec 10% en poids de charges, et sont inférieures aux meilleures valeurs obtenues avec CPE contenant 5% en poids de charges comme indiqué dans la FIG. 2 (jusqu'à 10 -4 à 30 ° C). La FIG. 2 illustre la conductivité à 30 ° C et la température de transition vitreuse (Tg) en fonction de la teneur en silice (pour le rapport molaire EO / LITFSI 20: 1). Des tendances inversées par rapport à la teneur en silice sont également observées. Ces résultats montrent que la conductivité ionique diminue avec la quantité de silice. Les valeurs de conductivité les plus élevées sont obtenues pour l'échantillon avec la quantité la plus faible de silice, c'est-à-dire 5% en poids, avec une valeur d'environ 10 -4 s.cm -1 à 30 ° C. La Tg augmente jusqu'à 7 ° C, de 5 % en poids à 20 % en poids de silice (de -56 à -43 ° C), induisant une diminution de la conductivité de 1,10 -4 s / cm à 2,10 -5 s / cm. Ainsi, l'ajout de silice réduit la conductivité ionique puisque la quantité de fraction non conductrice est augmentée. La FIG. 3 illustre les courbes intensité-potentiel du polymère vierge PEO et du CPE_10%. La fenêtre de stabilité électrochimique du CPE (CPE_10%) et du polymère vierge (PEO) synthétisés in situ a été déterminée via LSV (pour Linear Sweep Voltammetry en terminologie anglo-saxonne) de 2,8 V à 6 V à 1 mVs -1 . L’acier inoxydable et le lithium métallique servent d’électrodes de travail et de référence. Un faible courant a été observé jusqu’à 4 V par rapport à Li/Li + pour l’électrolyte solide sans silice (polymère vierge), qui représente le processus d’oxydation et de décomposition du PEO. Le CPE présente une fenêtre de stabilité électrochimique améliorée allant jusqu’à 5,3 V par rapport à Li/Li + . Li/Li + , qui est supérieur aux électrolytes polymères solides haute tension précédemment rapportés obtenus par réaction sol-gel in situ . CONCLUSION Ainsi, la présente invention permet une nouvelle voie de synthèse d’un électrolyte solide à partir d’une composition sans catalyseur acides et/ou basique mais comprenant, consistant essentiellement en deux précurseurs inorganiques et un polymère organique. Un précurseur inorganique de préférence un alcoxyde réactif et un alcoolate de lithium et/ou un alcoxy alcoolate de lithium, de manière préférée l’anhydride 3-(Trithoxysilyl)propylsuccinique (TESPSA), et l’orthosilicate de tétraéthyle (TEOS) pour générer une réaction sol-gel in situ au sein d’une matrice polymérique de préférence du type PEO conduisant à un électrolyte polymère composite (CPE) affichant une conductivité ionique améliorée autour de 10 -4 S.cm -1 à 30°C. La synthèse d’électrolyte solide par hydrolyse de précurseur inorganique de préférence alcoxyde réactif et alcoolate de lithium et/ou un alcoxy alcoolate de lithium de manière préférée TEOS en présence de TESPSA comme catalyseur conduit à un électrolyte solide avec un polymère organique comprenant au moins une chaine latérale de préférence du type PEO totalement amorphe avec un réseau de silice observable par des techniques de microscopie (microscopie électronique à balayage et microscopie à force atomique). La caractérisation de la phase inorganique par calorimétrie différentielle à balayage (DSC) montre que le réseau inorganique contribue à réduire la cristallinité du polymère organique de préférence du PEO, conduisant à une structure amorphe à haute conductivité. De plus, la présence d’une fraction inorganique améliore la fenêtre de stabilité électrochimique jusqu’à 5,3 V par rapport à Li/Li + . L’invention peut faire l’objet de nombreuses variantes et applications autres que celles décrites ci-dessus. En particulier, sauf indication contraire, les différentes caractéristiques structurelles et fonctionnelles de chacune des mises en œuvre décrite ci-dessus ne doivent pas être considérées comme combinées et/ou étroitement et/ou inextricablement liées les unes aux autres, mais au contraire comme de simples juxtapositions. En outre, les caractéristiques structurelles et/ou fonctionnelles des différents modes de réalisation décrits ci-dessus peuvent faire l’objet en tout ou partie de toute juxtaposition différente ou de toute combinaison différente. Composition consistant essentiellement en au moins un premier précurseur inorganique, au moins un deuxième précurseur inorganique, lesdits précurseurs inorganiques étant dispersés dans au moins un polymère organique, et dont L’au moins un premier précurseur inorganique est sélectionné parmi la famille des alcoxymétalloïdes de formule M-(OR 1 ) n avec n allant de 1 à 4 et R 1 sélectionné parmi hydrogène, groupement alkyle, aryle, et/ou alkenyle, et M un élément métalloïde, L’au moins un deuxième précurseur inorganique est sélectionné parmi des (R 2 -O) 4-m -M-(R 3 ) m avec m allant de 1 à 3, R 2 sélectionné parmi hydrogène, groupement alkyle, aryle et/ou alkenyle, R 3 sélectionné parmi groupement alkyle, aryle et/ou alkenyle et comprenant une fonction hydrolysable et M un élément métalloïde, et L’au moins un polymère organique comprend au moins une chaine latérale. Composition selon la revendication 1, caractérisée en ce que l’au moins un polymère organique est un polymère étoilé. Composition selon la revendication 1 ou 2, caractérisée en ce que l’au moins un polymère organique est sélectionné parmi polyoxyde ou copolyoxyde d’alkylène (s), polyméthacrylate, polyacrylate, polysaccharide, polyacrylonitrile, polyimide et/ou des (co) polymères de VF2 (pour fluorure de vinyldiène), leur dérivé et/ou leur mélange. Composition selon l’une des revendications précédentes, caractérisée en ce que l’au moins un deuxième précurseur inorganique est sélectionné parmi TESPSA, précurseur inorganique comprenant une fonction hydrolysable et un groupement alkyl succinique. Composition selon l’une des revendications précédentes, caractérisée en ce que l’élément métalloïde est sélectionné parmi Si et/ou B. Composition selon l’une des revendications précédentes, caractérisée en ce qu’elle comprend en outre au moins un sel, de préférence un ou plusieurs sels de lithium. Composition selon l’une des revendications précédentes, caractérisée en ce qu’elle comprend en outre des particules inorganiques. Utilisation de la composition selon l’une des revendications précédentes pour former un électrolyte solide. Electrolyte solide, caractérisé en ce qu’il comprend au moins un réseau inorganique dispersé dans au moins un polymère organique, ledit réseau inorganique correspondant à une condensation entre au moins un premier précurseur inorganique et au moins un deuxième précurseur inorganique, L’au moins un premier précurseur inorganique est sélectionné parmi la famille des alcoxymétalloïdes de formule M-(OR 1 ) n avec n allant de 1 à 4 et R 1 sélectionné parmi hydrogène, groupement alkyle, aryle, et/ou alkenyle, et M un élément métalloïde, L’au moins un deuxième précurseur inorganique est sélectionné parmi des (R 2 -O) 4-m -M-(R 3 ) m avec m allant de 1 à 3, R 2 sélectionné parmi hydrogène, groupement alkyle, aryle et/ou alkenyle, R 3 sélectionné parmi groupement alkyle, aryle et/ou alkenyle et comprenant une fonction hydrolysable et M un élément métalloïde, et L’au moins un polymère organique comprend au moins une chaine latérale. Electrolyte solide selon la revendication 9, caractérisé en ce que l’au moins un polymère organique comporte une condensation de l’au moins un premier précurseur inorganique avec l’au moins un deuxième précurseur inorganique dans sa forme hydrolysée pour former un réseau inorganique, ledit réseau inorganique se condensant avec l’au moins un polymère organique pour former un réseau hybride organique/inorganique. Film obtenu à partir de la composition selon l’une quelconque des revendications 1 à 7. Utilisation d’un électrolyte solide selon l’une des revendications 9 ou 10 dans des dispositifs électrochimiques de types accumulateur, batterie, condensateur, condensateur électrique à double couche électrochimique, assemblage membrane-électrode (AME) pour pile à combustible ou dispositif électrochrome.